(57)【特許請求の範囲】
【請求項１】
第１成分の微細液粒子を第２成分の液相中に分散させてなる液−液系エマルションの製造装置において、
前記第２成分を液相で内蔵したエマルション生成槽と、
第１成分の過熱蒸気を上記エマルション生成槽内の第２成分中に所定の圧力で注入するための加熱蒸気供給部とを備え、
前記過熱蒸気の微細気泡を前記第２成分で冷却して凝縮液化させることによって、該第２成分の液相中に微細な第１成分の液相粒子を分散させることを特徴とし、
さらに前記加熱蒸気供給部は前記エマルション生成槽内に過熱蒸気を注入するためのノズルを備え、前記ノズルは前記エマルション生成槽内の底部に突出して配置され、その先端部はノズル軸線に対して傾斜して形成された斜面を有し、該傾斜面に微細孔が形成されており、且つ前記ノズルが、その軸線を中心に回転可能に形成されている、液−液系エマルションの製造装置。
【請求項２】
前記微細孔は、前記ノズルの先端部に複数個形成されているものであることを特徴とする請求項１に記載の液−液系エマルションの製造装置。
【請求項３】
上記加熱蒸気供給部が、
第１成分の過熱蒸気を上記エマルション生成槽内の第２成分中に所定の圧力で注入して第２成分中において第１成分の蒸気を膨張させることを特徴とする請求項１または２に記載の液−液系エマルションの製造装置。
【請求項４】
前記エマルション生成槽には撹拌手段を設けており、前記第１成分の過熱蒸気を第２成分の液相中に注入しつつ撹拌するようにしてなることを特徴とする請求項１ないし３のいずれかに記載の液−液系エマルションの製造装置。
【請求項５】
前記エマルション生成槽に冷却手段が設けられていることを特徴とする請求項１ないし４のいずれかに記載の液−液系エマルションの製造装置。
【請求項６】
前記微細気泡を細分化して超微細気泡となす気泡破壊手段を備えてなることを特徴とする請求項１ないし５のいずれかに記載の液−液系エマルションの製造装置。
【請求項７】
第１成分の微細液粒子を第２成分の液相中に分散させてなる液−液系エマルションの製造方法において、
請求項１ないし６のいずれかに記載の液−液系エマルションの製造装置を用い、
第１成分の過熱蒸気を第２成分中に注入する加熱蒸気供給工程と、
前記加熱蒸気供給工程で供給された前記第１成分の過熱蒸気を前記第２成分の液相中にて凝縮液化させて分散させるエマルション生成工程とを有し、
前記エマルション生成工程では、前記第１成分の過熱蒸気を、ノズルから前記第２成分の液相中に注入することを特徴とする液−液系エマルションの製造方法。
【請求項８】
上記加熱蒸気供給工程において、第１成分の過熱蒸気を液相の第２成分中に所定の圧力で注入し、
上記エマルション生成工程において、第１成分の過熱蒸気を液相の第２成分中にて膨張させることを特徴とする請求項７に記載の液−液系エマルションの製造方法。
【請求項９】
前記第１成分が水であり、第２成分が非水溶性の油脂類である油中水滴型エマルションを製造することを特徴とする請求項７または８に記載の液−液系エマルションの製造方法。
【請求項１０】
前記第１成分が非水溶性の油脂類であり、第２成分が水である水中油滴型エマルションを製造することを特徴とする請求項７または８に記載の液−液系エマルションの製造方法。
【請求項１１】
前記エマルション生成工程では、前記第２成分を撹拌しつつ前記第１成分の過熱蒸気を注入することを特徴とする請求項７ないし９のいずれかに記載の液−液系エマルションの製造方法。
【請求項１２】
前記エマルション生成工程では、前記第２成分を冷却しつつ前記第１成分の過熱蒸気を注入することを特徴とする請求項７ないし１１のいずれかに記載の液−液系エマルションの製造方法。
【請求項１３】
前記ノズルを回転させつつ前記第１成分の過熱蒸気を前記第２成分の液相中に注入することを特徴とする請求項７ないし１２のいずれかに記載の液−液系エマルションの製造方法。
【請求項１４】
前記エマルション生成工程における前記第２成分の液相中に分散剤を予め添加しておくことを特徴とする請求項７ないし１３のいずれかに記載の液−液系エマルションの製造方法。
【発明の詳細な説明】
【技術分野】
【０００１】
本発明は、水−油系等の液−液系エマルションの製造装置および液−液系エマルションの製造方法に関するものである。
【背景技術】
【０００２】
一般に、液−液系エマルションは、相互に溶解しない２つの液相の内の一方の液相を他方の液相中に微細な液相粒子として均一に分散させている系を意味し、食品、化粧品、塗料、接着剤、油剤等の様々な分野において、広く利用されているものである。
【０００３】
このエマルションの製造方法としては、エマルション主原料に、必要に応じて乳化剤、安定化剤やｐＨ調整剤等の補助成分を適宜配合し、これを混合撹拌して粗乳化処理を行い、続いて約７０ＭＰａ以上の圧力の高圧乳化装置を用いて精乳化処理を行うことにより、数十ｎｍの微細な平均粒径を有する微細粒子のエマルションを製造する方法（例えば特許文献１、特許文献２）がある。
【０００４】
また、所定の混合液からなる予備乳化混合液を、加圧下でチャンバー内の流路に導入し、１５０ＭＰａ程度の高圧力下で数百ｍ／秒の流速で流路内の平面部に衝突させ、或いは混合液同士を衝突させて乳化させることにより微細粒子のエマルションを製造する方法（例えば特許文献３）もある。
【０００５】
さらに、最近提案されている他の方法としては、容器中の液体油を冷却しながら撹拌し、この油中に、先端に微細な孔を多数有する給気管を挿入して該先端部より１０５℃〜１２０℃の高圧水蒸気を注入することにより、水蒸気を凝縮させて水滴となし、さらに、水蒸気の凝縮時に発生する超音波によって生成した水滴自体を破砕して微細な水滴となし、これによって微細な水粒子を分散させた水−油型エマルションを製造する方法（特許文献４参照）もある。
【特許文献１】特開平１−１４３８２６号公報（公開日平成１年６月６日）
【特許文献２】特開平１−２４９７１６号公報（公開日平成１年１０月５日）
【特許文献３】特開平６−２０６９３４号公報（公開日平成６年７月２６日）
【特許文献４】特開２００２−２０１４８０号公報（公開日平成１４年７月１９日）
【発明の開示】
【発明が解決しようとする課題】
【０００６】
上記特許文献１、２に記載の高圧乳化装置を用いていて精乳化する方法においては、粗乳化と精乳化という２つの工程が必要になり、エマルション化に長時間を要するのみならず、特殊な高圧装置を必要とするので、設備自体が大掛かりなものとなり、また、生成したエマルションの粒径にばらつきがあり、均一粒径のエマルションを得ること自体も困難であった。
【０００７】
また、上記特許文献３に記載の方法においても、予備乳化工程が必要であり、この予備乳化に長時間を要するので、エマルション製造工程に長時間を要することは避けられなかった。加えて、１００〜３００ＭＰａの高圧設備と数百ｍ／秒の流速を得るための特殊な設備も必要となり、設備的が大掛かりとなることも避けられなかった。
【０００８】
一方、油中に１０５℃〜１２０℃程度の高圧水蒸気（飽和水蒸気）を吹き込んで、その凝縮による微細水滴の生成と、凝縮時に発生する超音波による生成水滴の破砕による微細化を図った上記特許文献４の方法の場合には、前記特許文献１〜３の方式の如き大掛かりな設備は不要であるが、飽和水蒸気を用いている関係上、給気管から油中に水蒸気が注入された時点で直ちに凝縮してしまい、油中に供給される初期水蒸気の粒径によって生成する水粒子の大きさが略決まってしまう。そこで、この方法では、凝縮時に生成する超音波によって生成水滴の破砕を期待しているが、果たして水蒸気の凝縮時に、水滴を破砕する程の強力な超音波が発生するかどうかも問題であり、実用性に疑問がある。仮に、超音波による水滴の破壊が多少は生じるとしても、水蒸気の凝縮は前記給気管の近傍で生じるものであるから、超音波発生源も該給気管近傍となり、該給気管から離れた位置に分散してしまった水滴に対する超音波効果は、殆ど作用しなくなる問題がある。このために、均一で微細な粒子の生成には問題がある。
【０００９】
本発明は、上記の問題点に鑑みてなされたものであり、その目的は、簡単な装置で微細粒子の分散したエマルションを短時間で生成させることのできる安価な液−液系エマルションの製造装置および液−液系エマルションの製造方法を実現することにある。
【課題を解決するための手段】
【００１０】
上記の課題を解決するため、本発明に係る液−液系エマルションの製造装置は、第１成分の微細液粒子を第２成分の液相中に分散させてなる液−液系エマルションの製造装置において、前記第２成分を液相で内蔵したエマルション生成槽と、第１成分の過熱蒸気を上記エマルション生成槽内の第２成分中に所定の圧力で注入するための加熱蒸気供給部とを備え、前記過熱蒸気の微細気泡を前記第２成分で冷却して凝縮液化させることによって、該第２成分の液相中に微細な第１成分の液相粒子を分散させることを特徴としている。
【００１１】
上記の構成により、第１成分の過熱蒸気を前記エマルション生成槽内に微細気泡として注入し、過熱蒸気の微細気泡を前記第２成分で冷却して凝縮液化させることによって、該第２成分の液相中に微細な第１成分の液相粒子を分散させる。したがって、過熱蒸気の上昇流による第２成分液相の撹拌効果と、該過熱蒸気の上昇過程での冷却凝縮による液滴化により第１成分の液滴の均一な分散が図れると共に、飽和蒸気に比して微細な液滴を生成することができる。それゆえ、簡単な装置で微細粒子の分散したエマルションを短時間で生成させることのできる安価な液−液系エマルションの製造装置を実現することができるという効果を奏する。
【００１２】
以上詳述した如く、本発明によれば、第２成分の液相中に第１成分の過熱蒸気を注入して気泡となし、この気泡を第２成分の液相中で凝縮させて液滴となすことによってエマルションを製造するようにしているので、従来の飽和蒸気を注入する方式に比して、気泡の単位体積当たりの生成液滴径は小さくなり、微細液滴のエマルションを容易に製造することが可能となる。例えば、実施例に使用した３００℃の過熱蒸気と１００℃の飽和蒸気とを比較した場合、同一径の気泡から生成する液滴質量は、飽和蒸気の場合の約５５％となり、容易に液滴の微細化を図ることができる。
【００１３】
また、飽和蒸気を注入する従来法では、気泡は注入口近傍で速やかに液化する傾向にあり、その結果、注入口近傍に高温部が形成され、液体の密度差による穏やかな対流しか生じないので、液相温度の均一化のためには外部からの強制撹拌が必要となるが、本発明では過熱蒸気を注入するので、凝縮して液滴化するまでに時間が掛かり、この間は上昇流となって液相中を上昇することになるので、液相の対流撹拌が促進され、外部からの強制撹拌を行わなくても生成した微細液滴の分散化と液相の撹拌による温度の均一化が図られる。
【００１４】
また、本発明において、エマルション生成槽に撹拌手段を設けた場合には、単に液滴の均一分散や液相温度の均一化のみならず、上昇中の過熱蒸気の冷却速度を高めて液滴化速度を早めるため、気泡同士の合体による大径化、即ち、液滴の大径化を抑制する効果もある。
【００１５】
また、前記撹拌装置を配置した場合に、邪魔板等を配置して気泡が衝突して更に微細に破壊されるようにした気泡破壊機能を付与しておけば、注入時の気泡が多少大きくても冷却過程で微細化されることになるので、比較的大きな気泡の注入による過熱蒸気の注入速度の向上が図られ、エマルションの生産性を高めることも可能となる。
【００１６】
また、過熱蒸気の温度，圧力，注入速度，注入ノズルの形状・構造，撹拌速度，エマルション生成槽内への邪魔板の設置等々の諸条件を適宜選択することにより、任意のエマルション特性を得ることが可能となるので、エマルション製造条件の自由度が大きくなり、製造現場でのエマルション製造装置の操業が容易になる効果もある。
【００１７】
さらに、従来から使用されている乳化剤を併用すれば、一層微細な液滴の形成も可能となる。
【００１８】
加えて、本発明のエマルション製造装置は、蒸気発生手段と蒸気過熱手段とエマルション生成槽と該エマルション生成槽に前記過熱蒸気を注入するノズルとを基本構成としているので、極めて単純な設備となり、従来の高圧乳化装置等を用いる設備に比して安価に且つ簡単にエマルション製造設備の設置が可能となり、エマルションの用途拡大とエマルションの品質向上に大きく寄与することが期待される。
【００１９】
また、本発明に係る液−液系エマルションの製造装置は、上記の構成に加えて、上記加熱蒸気供給部が、第１成分の過熱蒸気を上記エマルション生成槽内の第２成分中に所定の圧力で注入して第２成分中において第１成分の蒸気を膨張させることを特徴としている。
【００２０】
上記の構成により、第１成分の過熱蒸気をエマルション生成槽内に注入して膨張させ、過熱蒸気を第２成分で冷却して凝縮液化させることによって、該第２成分の液相中に微細な第１成分の液相粒子を分散させる。したがって、膨張により、気泡の単位体積あたりの第１成分粒子（分子）の数をより効果的に少なくすることができ、１個あたりの分散粒子の径を小さくすることができるので、微細な液滴を生成することができる。それゆえ、上記の構成による効果に加えて、簡単な装置で微細粒子の分散したエマルションを短時間で生成させることのできる安価な液−液系エマルションの製造装置をより効果的に実現することができるという効果を奏する。
【００２１】
また、本発明に係る液−液系エマルションの製造装置は、上記の構成に加えて、前記第１成分が水であり、第２成分が非水溶性の油脂類である油中水滴型エマルションを製造することを特徴としている。
【００２２】
また、本発明に係る液−液系エマルションの製造装置は、上記の構成に加えて、前記第１成分が非水溶性の油脂類であり、第２成分が水である水中油滴型エマルションを製造することを特徴としている。
【００２３】
また、本発明に係る液−液系エマルションの製造装置は、上記の構成に加えて、前記エマルション生成槽には撹拌手段を設けており、前記第１成分の過熱蒸気を第２成分の液相中に注入しつつ撹拌するようにしてなることを特徴としている。
【００２４】
これにより、上記の構成による効果に加えて、上昇流となる過熱蒸気の合体による大きな気泡の形成を阻害することができるという効果を奏する。
【００２５】
また、本発明に係る液−液系エマルションの製造装置は、上記の構成に加えて、前記エマルション生成槽に冷却手段が設けられていることを特徴としている。
【００２６】
これにより、上記の構成による効果に加えて、過熱蒸気の注入量に応じて、第２成分液相の温度上昇を許容範囲に抑えることができるという効果を奏する。
【００２７】
また、本発明に係る液−液系エマルションの製造装置は、上記の構成に加えて、前記ノズルは、微細孔を有するノズル先端部が、前記エマルション生成槽内の底部に配置されているものであることを特徴としている。
【００２８】
これにより、上記の構成による効果に加えて、過熱蒸気の上昇流による第２成分液相の撹拌効果を効果的に行うことができるという効果を奏する。
【００２９】
また、本発明に係る液−液系エマルションの製造装置は、上記の構成に加えて、前記ノズルは、前記エマルション生成槽内の底部に突出して配置され、その先端部はノズル軸線に対して傾斜して形成された斜面を有し、該傾斜面に微細孔が形成されており、且つ前記ノズルが、その軸線を中心に回転可能に形成されているものであることを特徴としている。
【００３０】
これにより、上記の構成による効果に加えて、上昇する過熱蒸気の気泡に回転流を与えて、気泡同士の合体による気泡の巨大化を防止することができるという効果を奏する。
【００３１】
なお、前記ノズル先端部に形成される微細孔は、１つでも複数でも構わない。
【００３２】
また、本発明に係る液−液系エマルションの製造装置は、上記の構成に加えて、前記微細孔は、前記ノズルの先端部に複数個形成されているものであることを特徴としている。
【００３３】
また、本発明に係る液−液系エマルションの製造装置は、上記の構成に加えて、前記微細気泡を細分化して超微細気泡となす気泡破壊手段を備えてなることを特徴としている。
【００３４】
これにより、上記の構成による効果に加えて、注入された過熱蒸気の気泡は細分化されるので、一層微細な液滴を生成することができるという効果を奏する。
【００３５】
また、本発明に係る液−液系エマルションの製造方法は、第１成分の微細液粒子を第２成分の液相中に分散させてなる液−液系エマルションの製造方法において、第１成分の過熱蒸気を第２成分中に注入する加熱蒸気供給工程と、前記加熱蒸気供給工程で供給された前記第１成分の過熱蒸気を前記第２成分の液相中にて凝縮液化させて分散させるエマルション生成工程とを有することを特徴としている。
【００３６】
上記の構成により、第１成分の過熱蒸気を第２成分中に注入し、第１成分の過熱蒸気を前記第２成分の液相中にて凝縮液化させて分散させる。したがって、飽和蒸気に比して微細な液滴を生成することができる。それゆえ、簡単な装置で微細粒子の分散したエマルションを短時間で生成させることのできる安価な液−液系エマルションの製造方法を実現することができるという効果を奏する。
【００３７】
また、本発明に係る液−液系エマルションの製造方法は、上記の構成に加えて、上記加熱蒸気供給工程において、第１成分の過熱蒸気を液相の第２成分中に所定の圧力で注入し、上記エマルション生成工程において、第１成分の過熱蒸気を液相の第２成分中にて膨張させることを特徴としている。
【００３８】
上記の構成により、第１成分の過熱蒸気を第２成分中に注入して膨張させ、過熱蒸気を第２成分で冷却して凝縮液化させることによって、該第２成分の液相中に微細な第１成分の液相粒子を分散させる。したがって、膨張により、気泡の単位体積あたりの第１成分粒子（分子）の数をより効果的に少なくすることができ、１個あたりの分散粒子の径を小さくすることができるので、微細な液滴を生成することができる。それゆえ、上記の構成による効果に加えて、簡単な装置で微細粒子の分散したエマルションを短時間で生成させることのできる安価な液−液系エマルションの製造方法をより効果的に実現することができるという効果を奏する。
【００３９】
また、本発明に係る液−液系エマルションの製造方法は、上記の構成に加えて、前記第１成分が水であり、第２成分が非水溶性の油脂類である油中水滴型エマルションを製造することを特徴としている。
【００４０】
また、本発明に係る液−液系エマルションの製造方法は、上記の構成に加えて、前記第１成分が非水溶性の油脂類であり、第２成分が水である水中油滴型エマルションを製造することを特徴としている。
【００４１】
また、本発明に係る液−液系エマルションの製造方法は、上記の構成に加えて、前記エマルション生成工程では、前記第２成分を撹拌しつつ前記第１成分の過熱蒸気を注入することを特徴としている。
【００４２】
これにより、上記の構成による効果に加えて、上昇流となる過熱蒸気の合体による大きな気泡の形成を阻害することができるという効果を奏する。
【００４３】
また、本発明に係る液−液系エマルションの製造方法は、上記の構成に加えて、前記エマルション生成工程では、前記第２成分を冷却しつつ前記第１成分の過熱蒸気を注入することを特徴としている。
【００４４】
これにより、上記の構成による効果に加えて、過熱蒸気の注入量に応じて、第２成分液相の温度上昇を許容範囲に抑えることができるという効果を奏する。
【００４５】
また、本発明に係る液−液系エマルションの製造方法は、上記の構成に加えて、前記エマルション生成工程では、前記第１成分の過熱蒸気を、微細孔を有するノズルから前記第２成分の液相中に注入することを特徴としている。
【００４６】
なお、ノズルは静止ノズル或いは回転ノズルを用いることができる。
【００４７】
また、本発明に係る液−液系エマルションの製造方法は、上記の構成に加えて、前記ノズルを回転させつつ前記第１成分の過熱蒸気を前記第２成分の液相中に注入することを特徴としている。
【００４８】
また、本発明に係る液−液系エマルションの製造方法は、上記の構成に加えて、前記エマルション生成工程における前記第２成分の液相中に分散剤を予め添加しておくことを特徴としている。
【発明の効果】
【００４９】
以上のように、本発明に係る液−液系エマルションの製造装置は、前記第２成分を液相で内蔵したエマルション生成槽と、第１成分の過熱蒸気を上記エマルション生成槽内の第２成分中に所定の圧力で注入するための加熱蒸気供給部とを備え、前記過熱蒸気の微細気泡を前記第２成分で冷却して凝縮液化させることによって、該第２成分の液相中に微細な第１成分の液相粒子を分散させる構成である。
【００５０】
また、本発明に係る液−液系エマルションの製造方法は、第１成分の過熱蒸気を第２成分中に注入する加熱蒸気供給工程と、前記加熱蒸気供給工程で供給された前記第１成分の過熱蒸気を前記第２成分の液相中にて凝縮液化させて分散させるエマルション生成工程とを有する構成である。
【００５１】
これにより、過熱蒸気の上昇流による第２成分液相の撹拌効果と、該過熱蒸気の上昇過程での冷却凝縮による液滴化により第１成分の液滴の均一な分散が図れると共に、飽和蒸気に比して微細な液滴を生成することができる。
【００５２】
それゆえ、簡単な装置で微細粒子の分散したエマルションを短時間で生成させることのできる安価な液−液系エマルションの製造装置を実現することができるという効果を奏する。
【発明を実施するための最良の形態】
【００５３】
〔実施の形態１〕
本発明の一実施形態について図１ないし図７に基づいて説明すると以下の通りである。
【００５４】
図１は、本発明に係るエマルション製造装置の概念を示す断面図である。また、図２、図３に内部の構造を示す。以下の説明において、エマルション中の微細液体粒子を形成する成分を第１成分と称し、母液となる液相を構成する成分を第２成分と称する。
【００５５】
２０はバッチ式のエマルション製造装置である。
【００５６】
先ず、微細液体粒子を形成する第１成分２１を、蒸気発生部（蒸発装置）２で加熱して第１成分の蒸気を発生させ、その発生蒸気（飽和蒸気）を、断熱材で被覆された蒸気配管３を通して電気ヒータ等の蒸気過熱部４に給送する。ここで、この蒸気（水の場合は水蒸気）は、蒸気過熱部４により飽和温度以上に充分過熱されて過熱蒸気となり、給気管としての蒸気注入ノズル（以下、単にノズルと称する）５を通して、第２成分２２の液体を充填しているエマルション生成槽１の底部から該エマルション生成槽１内に注入される。前記ノズル５は、その先端部５ａが前記エマルション生成槽１の底部に露出して配置され、該先端部５ａには微細な孔が形成されているので、前記過熱蒸気は、微細な気泡６となって前記エマルション生成槽１内に注入される。
【００５７】
すなわち、蒸気発生部２、蒸気配管３、蒸気過熱部４、ノズル５によって加熱蒸気供給部が構成されている。加熱蒸気供給部は、第１成分の過熱蒸気を上記エマルション生成槽内の第２成分中に所定の圧力で注入して第２成分中において第１成分の蒸気を膨張、拡散させるものである。また、蒸気発生部２は、所定の圧力で前記第１成分の蒸気を発生させるものであり、蒸気過熱部４は、該蒸気発生部２で発生した前記第１成分の蒸気を過熱するものであり、ノズル５は、前記蒸気過熱部４で得られた第１成分の過熱蒸気を前記エマルション生成槽１内に微細気泡として注入するものである。また、エマルション生成槽１は、上記注入によって第２成分と接触させることで第１成分の蒸気を冷却して第１成分を第２成分中で凝縮させる役割を果たす。
【００５８】
該気泡６は、前記エマルション生成槽１内に注入されると、気泡密度は周囲の第２成分の液体の密度よりも３桁以上も小さいので急速に上昇を始めるが、その上昇の過程で、該過熱蒸気の気泡６よりも低温の周囲の液体によって冷却され、気泡６の大きさは、６ａ、６ｂ、６ｃと次第に小さくなり、遂には液化して微細な液滴（微細液相粒子）７となる。特に、この過熱蒸気の気泡６の上昇により、エマルション生成槽１の中央部には、大きな上昇流が発生し、続いてこの上昇流は該エマルション生成槽１の槽壁に沿った下降流となる。従ってエマルション生成槽１内には対流による撹拌が生じる結果、前記微細な液滴７の均一混合が生じる。この対流による撹拌効果により、外部からの強制撹拌のエネルギを少なくできる効果がある。
【００５９】
すなわち、過熱蒸気の上昇流による第２成分液相の撹拌効果と、該過熱蒸気の上昇過程での冷却凝縮による液滴化により第１成分の液滴の均一な分散が図れる。
【００６０】
特に、この撹拌を促進するために、前記エマルション生成槽１の槽壁には、円周方向に複数本の邪魔板（バッフル）９（９ａ、９ｂの総称）を配置すると共に、邪魔板９ａ、９ｂの上下方向の間隔を所定値（図中、ｄで示す）だけずらしておくことにより、対流中の下降流に乱れを生じさせて、撹拌を一層効果的に行わせることが可能となる。
【００６１】
エマルション生成槽１内の強制撹拌は必ずしも必要ではないが、撹拌手段を配置することも可能である。この撹拌の主たる意味は、上昇中の気泡６同士の合体による気泡の巨大化を防止することにある。即ち、第１成分の液滴粒子の大きさは気泡の大きさに比例するから、気泡が小さいほど好ましい微細液滴粒子が生成することになる。従って、前記ノズル先端部５ａの工夫により微細な気泡を生成させても、これが第２成分の液相中で合体しないようにしなければならない。そこで、前記エマルション生成槽１にモータ１２で回転駆動される撹拌軸１０の先端部及び適所に撹拌翼１１を有する撹拌手段を配置しておき、これを回転されて液相を撹拌すると、気泡６の液相による冷却速度も向上して速やかに液化するので、上昇気泡の合体による気泡の巨大化が阻止されることになる。同時に上昇中の気泡６は遠心力によって槽壁方向への運動が与えられ、気泡６は前記邪魔板９に衝突して、更に微細な気泡に分割されるので、生成する液滴粒子の微細化にも貢献することになる。この意味において、前記撹拌手段と邪魔板９は、単に液滴粒子の均一分散を図るのみならず、気泡６を破壊してより微細な気泡を生じさせる気泡破壊機能を有していると言える。
【００６２】
また、撹拌による気泡６の冷却速度の向上を一層効果的にするには、前記エマルション生成槽１の外周面にジャケット８等の冷却手段を配置し、該ジャケット８内に冷却水を給水ノズル８ａから供給し、エマルション生成槽１の外周面に沿って流通させた後に排水ノズル８ｂから排出するようにして、エマルション生成槽１内に過熱蒸気の注入によって供給される熱エネルギを冷却水によって排出させるようになすのが好ましい。
【００６３】
なお、前記エマルション生成槽１の上部にはベント口１ａが形成されており、過熱蒸気注入によって槽内の圧力が上昇するのを防止している。
【００６４】
以上の要領で、第２成分の液相中に注入された第１成分の過熱蒸気の気泡は、微細な液滴粒子となって該第２成分の液相中に分散して、所定のエマルションが得られることになる。
【００６５】
ここで、前記蒸気発生部２の圧力は、前記ノズル５から前記エマルション生成槽１内に、その底部から供給可能な程度の圧力でよい。即ち、前記エマルション生成槽１の底部におけるヘッド圧に抗して過熱蒸気を該エマルション生成槽１内に注入できる程度の圧力でよい。前記蒸気発生部２の圧力を高めて、前記ノズル先端部５ａから勢いよく過熱蒸気を噴出させるようにして注入することも可能であるが、この場合には、気泡同士の合体により巨大気泡が生成し易くなって、前記第１成分の液滴が大きくなるおそれがあるので、高圧で過熱蒸気を噴出させるのは極力避けるべきである。但し、大きな液滴でも構わないようなものは、高圧注入の方が作業が効率的に行えることはいうまでもない。
【００６６】
また、前記エマルション生成槽内の撹拌は、過熱蒸気の気泡と液相との界面の更新により冷却速度を高めて、該気泡同士が結合する前に速やかに液化させて微細液滴を生成させると共に、これを均一に分散させる作用を有するものであり、その撹拌手段としては、図示したパドル型の撹拌翼の他、液体の物性に応じて各種撹拌翼形状のものが採用されるが、単なる機械的な撹拌のみならず、図示した邪魔板９の設置による流動撹拌や、前記エマルション生成槽１の内部又は外部に設置した加振手段或いは超音波発信手段による振動撹拌や超音波撹拌等も適用可能であり、これらを単独又は組み合わせて使用することができる。特に、図示の撹拌翼１１と邪魔板９ａ、９ｂの組み合わせは、設備が単純で設備コストが安価になるのみならず、気泡を邪魔板９ａ、９ｂに衝突させて気泡を一層微細な気泡に破壊する作用も期待されることから、推奨される撹拌手段の１つである。
【００６７】
次に、前記ノズル５について説明する。過熱蒸気を注入するノズル先端部の細孔径や個数及び該ノズルの取り付け位置や本数は、エマルションの液滴粒径やその分布に大きく影響を与える因子である。ノズル先端部の細孔径が小さいとエマルション生成効率が低下するが、注入される過熱蒸気の気泡は小さくなるので、微細液滴のエマルションが得られ易くなる。一方、細孔径が大きくなると、注入される気泡も大きくなって液滴も大きくなるが、生産性は向上する。従って、要求されるエマルション性状（液滴径やその粒度分布）に応じて、細孔径を選定する必要がある。なお、いずれの場合も、細孔の数を増やせば、それに比例して生産効率が向上するので、細孔の数は、１つよりは複数個形成しておくのが好ましい。但し、注入された気泡同士が容易に合体しないように、細孔の位置や数は考慮されなければならない。
【００６８】
また、前記ノズルの取り付け位置は、前記エマルション生成槽１の底部が好ましいが、側部であっても構わない。また、その数も、１つに限らず複数であっても構わないが、複数の場合には、隣接するノズルから注入される気泡が、互いに容易に合体しないような位置関係に配置することが必要である。
【００６９】
また、前記ノズル５の先端部５ａの形状は、ここでは、図６に示すように、先端部を先細に縮径して円形状の細孔５ｃとした１本の円形パイプ形状のものを採用しているが、それ以外にも、図７に示すように、円形パイプ形状のノズル５の先端部５ａを偏平に成形して、その先端部を適当間隔で接合することによって複数の細孔５ｃを形成したものや、図４、図５に示すように、注射器の針の先端のように円形パイプ形状のノズル５の先端部５ａを斜めに切断してその傾斜面５ｂに楕円形の細孔５ｃを形成したものや、金属粉末或いはセラミックス粉末の焼結体からなる多数の細孔を有する散気球（図示せず）等々の種々の形態を採用できる。図４のものは、楕円形の細孔が一つあり、図５のものは、楕円形の細孔が複数個ある。散気球を用いる場合には、気泡の大きさ制御は困難であるので、エマルション中の第１成分の粒径分布を精密に制御することは困難であるが、生産性を大幅に向上させることが可能となる。したがって、これらノズル先端部の形状、構造は、要求されるエマルションの性状に応じて、適宜選択されることになる。
【００７０】
また、ノズルは固定ノズルでも良いが、回転させることも可能である。図４に、その場合の例を示している。円形ノズル先端部５ａには傾斜面５ｂが形成されており、その傾斜面５ｂには複数の細孔５ｃが設けられており、このノズル先端部５ａ自体が、図中の矢印で示しているように蒸気給送方向を軸として回転する構造のものである。このように回転ノズルを用いると、注入された気泡には遠心力が作用しているので、直上に単純に上昇するのではなく、回転しながら前記エマルション生成槽１の直径方向外方に向かって広がりつつ上昇するので、気泡同士の合体による巨大気泡の生成が抑止される効果がある。
【００７１】
また、前記ノズル５から注入される過熱蒸気の温度や流量は、生成するエマルションの微細液滴粒径に大きな影響を与える。一般に、過熱蒸気の温度を高くすると、同一体積の気泡から生成する液滴は小さくなるので、微細な粒径のエマルションを得るには過熱蒸気の温度を高くする方が良いが、エネルギコストが高くなる。一方、過熱蒸気の流量を小さくすると、微細な気泡が発生し且つ気泡同士の合体頻度も小さくなるので、安定して微細液滴粒子を生成し易いが、生産速度は低下する。従って、要求されるエマルションの特性と製造コストを考慮して最適な条件を設定する必要がある。
【００７２】
なお、供給管（ノズル）から第２成分液までの間に、空間（空気等の気体）を通らせず、第２成分液中に直接供給管を差し込んで、第２成分に到達する直前まで、蒸気配管３により所定の圧力がかかった状態で注入する。
【００７３】
また、例えば油中水滴（ｗ／ｏ）型エマルションの場合、第２成分は第１成分の過熱蒸気より温度を低くしておくようにすることができる。また、第１成分の蒸気を十分冷却できるように、第２成分液の質量は第１成分の質量より大過剰に用意しておくようにすることができる。
【００７４】
本構成において、第１成分が、水、すなわち水蒸気の場合、第２成分中へ注入する直前の温度が１２０℃程度では、注入後、第２成分と接触すると、第１成分の蒸気は、膨張する前にただちに冷却されて凝縮してしまう。その結果、膨張していないので気泡の単位体積あたりの第１成分粒子（分子）の数が多い。したがって、１個あたりの分散粒子の径は大きいものとなってしまう。
【００７５】
そのため、第１成分が水蒸気の場合は、第２成分中へ注入する直前において、好ましくは２００℃以上、より好ましくは２５０℃以上、より好ましくは３００℃以上にまで過熱しておく。このようにすれば、飽和温度（１００℃）との開きが大きいので、注入後、第２成分と接触すると、第１成分の蒸気は、ある時間は、気体状態を保ったままで温度下降を始め、その温度下降動作の間に、注入時の加圧状態の蒸気配管３の密封空間から広いエマルション生成槽１へとから解き放たれたことによって膨張を起こす。膨張してから、やがて温度が飽和温度にまで下降し、凝縮する。その結果、膨張したので気泡の単位体積あたりの第１成分粒子（分子）の数が少ない。したがって、１個あたりの分散粒子の径を小さくすることができる。
【００７６】
また、上述のように第１成分の気泡に対し、冷却されて凝縮する前に、エマルション生成槽１内を上昇するなどしてエマルション生成槽１内を移動させることで、その間に第１成分の分子が拡散する。これによっても、気泡の単位体積あたりの第１成分粒子（分子）の数を少なくすることができ、１個あたりの分散粒子の径を小さくすることができる。このとき、上述のように、ノズル５の先端部５ａを、エマルション生成槽１内の底部に配置すれば、気泡が自発的に移動（上昇）するので、拡散の効率を高めることができる。
【００７７】
水中油滴（ｏ／ｗ）型エマルションの場合は、液相の第２成分（例えば水）中へ注入する直前の過熱蒸気の第１成分の温度を、同じように、飽和温度よりも高くしておく。例えば第１成分がジエチルエーテルの場合、飽和温度３４．６℃に対し、５０〜７０℃程度にまで温度を上げておく。ここで、油中水滴（ｗ／ｏ）型エマルションの場合と異なり、液相の第２成分の温度を、例えば上記のように第１成分がジエチルエーテルで第２成分が水である例でいえば８０℃等のように、第１成分の過熱蒸気より高温とすることができる。そして、その高温によって、第２成分液中へ注入された第１成分を膨張させることが可能である。
【００７８】
このように、原料の種類や得たい結果等の種々の状況に応じて、適宜第１・第２成分の温度も含めて、種々の条件設定を変更することができる。
【００７９】
なお、レーザを照射して粒径分布を測定するレーザ式粒径分布解析装置によって生成エマルション中の液滴粒径を測定し、その測定結果に基づいて、前記過熱蒸気の温度、流量、圧力、或いは撹拌を併用している場合にはその撹拌速度等を制御することにより、最適のエマルションを最適なコストで製造するように制御することも可能である。
【００８０】
本発明に係るエマルション生成に使用する油脂類としては、蜜蝋、鯨蝋、キャンデリラ蝋、木蝋、カルバナ蝋等のワックス類、オリーブ油、大豆油、サフラワー油、アーモンド油、椿油、ホホバ油、ひまし油、ゴマ油、椰子油、サザンカ油等の植物性油脂類、牛脂、豚脂、ミンク油、タートル油、鯨油、卵黄油等の動物性油脂類、流動パラフィン、ワセリン、イソパラフィン、セレシン、スクワラン等の炭化水素油類、ラウリン酸、パルミチン酸、ステアリン酸、ベヘン酸等の脂肪酸類、セタノール、ステアリルアルコール、オレイルアルコール、ラノリンアルコール等の高級アルコール類、ミリスチン酸オクチルドデシル、イソオクタン酸セチル、トリイソオクタン酸グリセリル等のエステル類、ジメチルポリシロキサン、メチルフェニルポリシロキサン等のシリコーン油類、軽油、灯油、重油等の石油類があり、これらの１種以上と水或いはこれらの適宜の組み合わせが用いられる。
【００８１】
〔実施の形態２〕
本発明の他の実施の形態について図８に基づいて説明すれば、以下の通りである。なお、説明の便宜上、前記の実施の形態の図面に示した部材と同一の機能を有する部材には、同一の符号を付記してその説明を省略する。
【００８２】
３０は連続式のエマルション製造装置である。ここでは油中水滴（ｗ／ｏ）型エマルションの製造例を述べる。
【００８３】
第２成分としての液相の油に乳化剤を加えた油タンク３６から、液送ポンプ３５を使って、第２成分をエマルション生成槽３１に、例えばその側面にて、連続的に送り込む。油は、図中、矢印Ａのように、エマルション生成槽３１の下方へと進む。一方、実施の形態１と同様にして第１成分としての過熱蒸気をノズル５から送り込む。ノズル５の先端部５ａは、ちょうど、上記のように第２成分がエマルション生成槽３１内に送り込まれてくるところに位置している。そのため、第１成分の気泡６が液滴７になったものが第２成分の液相に分散した状態で、抽出口３１ａから排出され、エマルション貯蔵槽３７に貯まるようになっている。
【００８４】
すなわち、分散相では、蒸留水（第１成分）を沸騰させて飽和水蒸気を得て、蒸気過熱部４で暖めて過熱水蒸気とする。連続相では、乳化剤と油（第２成分）とを混合し、液送ポンプ３５によって流量を調節する。そして、油に過熱水蒸気を吹き込んで、油中に分散させ、冷却して過熱水蒸気の凝縮を起こさせて、油中水滴（ｗ／ｏ）型エマルションが得られる。
【００８５】
次に、本発明の実施例について説明する。
【００８６】
〔実施例１〕
図１に示した如き構成の小型のエマルション製造装置２０を用いて、次の条件で油中水滴型エマルションの製造を行った。
【００８７】
先ず、蒸気発生装置２に２０ｍｌの蒸留水を注入し、格別に加圧することなく略常圧下で電気ヒータを用いて過熱して水蒸気を生成させ、蒸気配管３を通して電気ヒータを巻かれた蒸気過熱装置４に供給し、略常圧で３００℃の過熱水蒸気を生成させた。エマルション生成槽１内には、２５℃で５０ｍｌの灯油（ケロシン）を予め充填しておき、この底部に、先端孔径が０．３ｍｍのノズル５を挿入し、前記過熱水蒸気を０．０１ｇ／秒の供給速度で３０分間連続注入した。エマルション生成槽１内に注入された過熱水蒸気は、微細な気泡となって灯油中を上昇しつつ冷却されて微細水滴となり、灯油中水滴型エマルションを製造した。
【００８８】
なお、この実施例では、前記エマルション生成槽１には強制撹拌装置は設置しておらず、撹拌は専ら過熱水蒸気の上昇流による対流撹拌のみであり、また、過熱蒸気注入速度が遅いので、前記エマルション生成槽１の冷却も行っていない。
【００８９】
生成したエマルション中の水粒子の粒度分布を、株式会社島津製作所製粒度分布計（型式：ＳＡＬＤ−２０００Ｊ）を用いて測定した。その結果、生成した水粒子の粒度分布は、０．４μｍ〜２０μｍであり、その５０％平均粒径は、約５μｍであった。
【００９０】
〔実施例２〕
灯油中に和光純薬株式会社製乳化剤ＳＰＡＮ８０（ソルビタンモノオレート）を５０容量％添加した以外は、前記実施例１と同一条件で過熱水蒸気の注入を行ってエマルションを製造し、生成エマルション中の水粒子の粒度分布を実施例１と同一装置で測定した。
【００９１】
その結果、生成した水粒子の粒度分布は、０．３μｍ〜１．７μｍであり、その５０％平均粒径は約０．６μｍであった。この試験結果から、乳化剤の添加は液滴径の微細化に極めて有効であることが分かる。
【００９２】
〔実施例３〕
図８に示した如き構成のエマルション製造装置３０を用いて、次の条件で油中水滴型エマルションの製造を行った。
【００９３】
油相として、市販の大豆白絞油（昭和産業株式会社）を用いた。乳化剤として、上記同様、和光純薬株式会社製乳化剤ＳＰＡＮ８０（ソルビタンモノオレート）を油相に対して５ｗｔ％加えた。水相として蒸留水を用いた。蒸気過熱部４の温度は３００℃、冷却装置としてのジャケット９による冷却温度は１０℃とした。
【００９４】
それ以外は、前記実施例１と同一条件で過熱水蒸気の注入を行ってエマルションを製造し、生成エマルション中の水粒子の粒度分布を実施例１と同一装置で測定した。その結果、生成した水粒子の粒度分布は、１μｍ〜５μｍであった。
【００９５】
また、液送ポンプ３５を調節して油の流量を変化させたところ、流量が大きくなるに従って、粒子径が大きくなっていることがわかった。このことから、流れている油に水蒸気が吹き込まれるとき、水滴が油に引っ張られるような形になるため、流量が大きいほど粒子径が大きくなると考えられた。
【００９６】
以上の実施例は、油中水滴（ｗ／ｏ）型エマルションの製造例であるが、水中に油脂類の液滴を分散させる（ｏ／ｗ）ような場合には、蒸気発生部２で油脂類の蒸気を生成させ、これを蒸気過熱部４で過熱して過熱蒸気となし、この過熱蒸気を水中に注入することによって油脂類の過熱蒸気の気泡を水中で冷却液化させて液滴となし、これを均一に分散させれば水中油滴型エマルションが製造されることになる。
【００９７】
また、上記実施例では、全体の処理量が少ないので過熱水蒸気（第１成分）の注入による灯油（第２成分）の温度上昇は問題にならないが、大量に高速で第１成分の過熱蒸気を注入する場合には、第１成分の大量の凝縮潜熱が第２成分の液相に加えられることになるので、エマルション生成槽を冷却することが好ましい。特に、過熱蒸気の気泡を速やかに冷却液化するためにも、エマルション生成槽中の第２成分を冷却して、第２成分の温度上昇を抑制するのが好ましい。
【００９８】
なお、本発明に係る液−液系エマルションの製造装置は、
第１成分の微細液粒子を第２成分の液相中に分散させてなる液−液系エマルションの製造装置であって、
所定の圧力で前記第１成分の蒸気を発生させる蒸気発生部（２）と、
該蒸気発生部（２）で発生した前記第１成分の蒸気を過熱する蒸気過熱部（４）と、
前記第２成分を液相で内蔵したエマルション生成槽（１）と、
前記蒸気過熱部（４）で得られた第１成分の過熱蒸気を前記エマルション生成槽（１）内に微細な気泡（６）として注入するノズル（５）と、を有し、
前記過熱蒸気の微細な気泡（６）を前記第２成分で冷却して凝縮液化させる事によって、該第２成分の液相中に微細な第１成分の液相粒子を分散させるように構成してもよい。
【００９９】
また、本発明に係る液−液系エマルションの製造方法は、
第１成分の微細液粒子を第２成分の液相中に分散させてなる液−液系エマルションの製造方法であって、
所定の圧力で第１成分の蒸気を発生させる蒸気発生工程と、
該蒸気発生工程で得られた前記第１成分の蒸気を過熱する蒸気過熱工程と、
該蒸気過熱工程で得られた前記第１成分の過熱蒸気を前記第２成分の液相中に注入して凝縮液化させて分散させるエマルション生成工程とを有するように構成してもよい。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０１】
液−液系エマルションは、食品、化粧品、塗料、接着剤、油剤等の様々な用途にも適用できる。
【図面の簡単な説明】
【０１０２】
【図１】本発明の実施形態を示すものであり、液−液系エマルションの製造装置の要部構成を示す断面図である。
【図２】液−液系エマルションの製造装置の内部の要部構成を示す斜視図である。
【図３】本発明の液−液系エマルションの製造装置で使用する撹拌軸と撹拌翼の構成を示す斜視図である。
【図４】本発明の液−液系エマルションの製造装置で使用する過熱蒸気注入ノズルの一例を示す斜視図である。
【図５】（ａ）および（ｂ）は、本発明の液−液系エマルションの製造装置で使用する過熱蒸気注入ノズルの一例を示すものであり、（ａ）は斜視図、（ｂ）は断面図である。
【図６】本発明の液−液系エマルションの製造装置で使用する過熱蒸気注入ノズルの一例を示す斜視図である。
【図７】本発明の液−液系エマルションの製造装置で使用する過熱蒸気注入ノズルの一例を示す斜視図である。
【図８】本発明の実施形態を示すものであり、液−液系エマルションの製造装置の要部構成を示す断面図である。
【符号の説明】
【０１０３】
１    エマルション生成槽
１ａ  ベント口
２    蒸気発生部（加熱蒸気供給部）
３    蒸気配管（加熱蒸気供給部）
４    蒸気過熱部（加熱蒸気供給部）
５    蒸気注入ノズル（加熱蒸気供給部）
５ａ    先端部
５ｂ    傾斜面
５ｃ    細孔
６、６ａ、６ｂ、６ｃ    気泡
７    液滴
８    ジャケット（冷却手段）
８ａ    給水ノズル
８ｂ    排水ノズル
９、９ａ、９ｂ    邪魔板
１０    撹拌軸
１１    撹拌翼
１２    モータ
２０    エマルション製造装置
２１    第１成分
２２    第２成分
３０    エマルション製造装置
３１    エマルション生成槽
３１ａ  抽出口
３５    液送ポンプ
３６    油タンク
３７    エマルション貯蔵槽
【図１】
0004724825.tif 000002
【図２】
0004724825.tif 000003
【図３】
0004724825.tif 000004
【図４】
0004724825.tif 000005
【図５】
0004724825.tif 000006
【図６】
0004724825.tif 000007
【図７】
0004724825.tif 000008
【図８】
0004724825.tif 000009